Pièce galvanisée (100) munie d’un revêtement (105) multicouche antidérapant, caractérisé en ce que ce revêtement comporte : - une première couche polymérique (110) comportant des particules de zinc (115) et adhérente à la surface galvanisée, - une deuxième couche polymérique (120) comportant au moins un composé de la famille des polyépoxydes, adhérente à la première couche polymérique, - des particules solides (125) déposées sur la deuxième couche et adhérentes, et - une troisième couche (130) polymérique de recouvrement des particules solides et adhérente à la deuxième couche, les particules solides présentant une granulométrie moyenne antidérapante de telle sorte que la surface externe de la troisième couche présente des reliefs (135) générés par ces particules. Pièce (100) selon la revendication 1, dans laquelle les particules solides (125) antidérapantes du revêtement (105) présentent une granulométrie moyenne au moins égale à 0,5 millimètre. Pièce (100) selon l’une des revendications 1 ou 2, dans laquelle les particules solides (125) antidérapantes du revêtement (105) sont inorganiques et comportent de la silice. Pièce (100) selon l’une des revendications 1 à 3, dans laquelle le revêtement (105) multicouche présente une épaisseur moyenne au moins égale à un millimètre. Pièce (100) selon l’une des revendications 1 à 4, dans laquelle le revêtement (105) comporte, de plus, un composé colorant incorporé à au moins une des couches polymériques (110, 120, 130). Pièce (100) selon l’une des revendications 1 à 5, constituant un barreau métallique (100) galvanisé muni d’un revêtement (105) multicouche antidérapant. Élément (200) d’échafaudage (205) ou échelle métallique comportant au moins un barreau (100) selon la revendication 6. Utilisation d’un revêtement (105) d’une pièce galvanisée (100) selon l’une des revendications 1 à 6, en tant que revêtement antidérapant. Procédé (300) de traitement pour former une pièce galvanisée munie d’un revêtement multicouche antidérapant, caractérisé en ce qu’il comporte : - une première étape d’application (305) d’une première composition liquide sur la pièce galvanisée pour former une première couche polymérique comportant des particules de zinc, - une deuxième étape d’application (310) d’une deuxième composition liquide sur la première couche polymérique et pour former une deuxième couche polymérique comportant au moins un composé de la famille des polyépoxydes, la deuxième couche étant adhérente à la première couche polymérique, - une étape de dépôt (315) de particules solides sur la deuxième couche, les particules solides étant adhérentes à la deuxième couche, et - une troisième étape d’application (320) d’une troisième composition liquide pour former une troisième couche polymérique de recouvrement des particules solides, la troisième couche étant adhérente à la deuxième couche les particules solides présentant une granulométrie moyenne antidérapante de telle sorte que la surface externe de la troisième couche présente des reliefs générés par ces particules. Procédé (300) de traitement selon la revendication 9, dans lequel aucune étape de séchage n’est présente entre la deuxième étape d’application (310) de la deuxième composition liquide et l’étape de dépôt (315) des particules solides.